(57)【要約】  本発明は、部材を接着して構造体を形成するための接着剤であって、解体性を備えることにより、接着構造体を容易に解体することを可能とする易解体性接着剤の提供を課題とする。本発明は、有機系接着剤成分及び酸化剤を含有する解体性接着剤を提供する。【特許請求の範囲】
【請求項１】
有機系接着剤成分及び酸化剤を含有する解体性接着剤。
【請求項２】
前記酸化剤が、密閉条件下で発熱分解する酸化剤である請求項１記載の解体性接着剤。
【請求項３】
前記酸化剤が過塩素酸系酸化剤である請求項１又は２記載の解体性接着剤。  
【請求項４】
前記酸化剤の粒径が１００μｍ以下である請求項１〜３のいずれか１項に記載の解体性接着剤。
【請求項５】
更に、分解促進剤を含有する請求項１〜４のいずれか１項に記載の解体性接着剤。
【請求項６】
分解促進剤が、クロム酸塩、酸化マンガン、酸化第二鉄、ｎＢＦ（ノルマルブチルフェロセン）、ＤｎＢＦ（ジノルマルブチルフェロセン）、ＦｅＯ（ＯＨ）、酸化第一鉄、酸化マグネシウム、酸化銅（Ｉ）、酸化銅（ＩＩ）、酸化コバルト、銅クロマイト、フェロセン、ジメチルフェロセン、フェロシリコン、活性炭から選ばれた少なくとも１種である請求項５記載の解体性接着剤。
【請求項７】
更に、発熱剤を含有する請求項１〜６のいずれか１項に記載の解体性接着剤。
【請求項８】
発熱剤が、３−アジドメチル−３−オキセタンポリマー（ＡＭＭＯ）、グリシジルアジドポリマー（ＧＡＰ）、３，３ビスアジドメチルオキセタンポリマー（ＢＡＭＯ）、アゾジカルボンアミド、アゾジカルボンアミドの金属塩、尿素、硝酸グアニジン、ビスカルバモイルヒドラジン、ｐ，ｐ’−オキシビスベンゼンスルホニルヒドラジド、ジニトロペンタメチレンテトラミン、ｐ−トルエンスルホニルヒドラジド、ベンゼンスルホニルヒドラジド、ジニトロペンタメチレンテトラミン、トリメチレントリニトロアミン（ＲＤＸ）、テトラメチレンテトラニトロアミン（ＨＭＸ）、ウラゾール、トリアゾール類、テトラゾール類から選ばれた少なくとも１種である請求項７記載の解体性接着剤。
【請求項９】
請求項１〜８のいずれか１項に記載の解体性接着剤で被接着体と被接着体を接着する接着方法。
【請求項１０】
一方の被接着体が金属であり、他方の被接着体がＦＲＰである請求項９記載の接着方法。
【請求項１１】
請求項９又は１０記載の接着方法で接着された接着構造体を外的刺激によって、結合部位を炭化させて、接着強度を消失させる、解体方法。
【請求項１２】
外的刺激が、加熱である請求項１１記載の解体方法。
【発明の詳細な説明】
【技術分野】
【０００１】
本発明は、接着剤によって組み立てられた構造体又は物品をその接着部において簡単に解体させることを可能にする解体性接着剤に関する。
【背景技術】
【０００２】
接着剤は、構造用接着剤をはじめとして、より接着力が強く、より耐久性が長く、さらには、耐熱性、温度環境の変動にも強いものが求められ、開発が進められてきた。しかしながら、限り有る資源を有効に使用しようとするリサイクルの面では、アセンブリーされた部品を再利用するには、解体可能な接着剤の開発が必須である。【０００３】
解体性接着剤とは、使用期間後に何らかの処置により接合部をはがしうるものである。このような接着剤として、熱可塑性接着剤は、加熱により接合部の解体が可能であるが、いったん冷却すると再び接着力が復活する。解体の場合は、接着剤だけを加熱することは困難であるため、高い雰囲気温度で解体されるが、高温となった接合物の解体は、危険性の高いものであった。この問題を解決するため、熱可塑性よりもより高強度の接着力が要求される熱硬化性接着剤にも適用可能な熱膨張性マイクロバルーン、熱膨張性黒鉛あるいは、分解性高分子（ポリペルオキシド）などの開発が進められている（非特許文献１参照）。しかしながら熱膨脹性マイクロバルーンは耐熱性、初期接着強度が依然低く、熱膨張性黒鉛は粒径が大きいため実用的接着剤厚として使用が困難である、解体時の加熱温度が高いといった課題が残されている。（特許文献２参照）【０００４】
しかしながら、接着剤に解体性を付与する試みにおいて、最大の課題は、加熱等の外的刺激を加えた後、冷却後に接着力が残存することにある。接着構造体は、通常、加熱などで接着部を熱劣化、熱分解させて、解体しようとしても、密閉された空間であるから、酸素供給がされず、かなりの高温にさらしても接着力が残存する。また、場合によっては、いわゆる焼き付きを生じ、解体することが極めて困難である。このため、接着構造体を加熱により解体しようとすると、高い温度が必要となり、金属／FRP（繊維補強プラスチック）などの構造体を解体する場合、FRPの機能や構造が失われるため、リサイクルというニーズにおいて、極めて問題であった。【０００５】
また、近年の自動車の省エネの要求から、自動車の軽量化のためにＦＲＰを金属部品と置換していく流れがあり、ＦＲＰの持つ破断しやすいという欠点から、金属とＦＲＰを積層して成型する方法が考えられているが、このような積層品の場合は、特に解体が困難であり問題であった。【０００６】
【非特許文献１】佐藤千明，高分子，２００５年，６月号，３９０頁
【特許文献１】特開２００４−１８９８５６号公報
【発明の開示】
【発明が解決しようとする課題】
【０００７】
本発明は接着後に初期強度を低下させること無く、必要な場合に外的刺激によって比較的低温で接着部を解体させることができ、且つ冷却後も解体することが可能な接着剤を提供することを目的とする。
【課題を解決するための手段】
【０００８】
本発明者は、前記従来技術の問題点を克服するため、鋭意研究した結果、酸化剤を接着剤に含有させることにより、外的刺激により該酸化剤を分解させ、発生する酸素によって、接着剤成分を燃焼させることにより、接着剤の残存強度の極小化、あるいは、完全に消失させることを見出し、本発明を完成するに至った。
すなわち、本発明は下記に記載するとおりの、解体可能な接着剤、接着方法、解体方法を提供する。【０００９】
（１）有機接着剤成分及び酸化剤を含有する解体性接着剤。
（２）前記酸化剤が、密閉条件下で発熱分解する酸化剤である上記（１）の解体性接着剤。
（３）前記酸化剤が過塩素酸系酸化剤である上記（１）又は（２）の解体性接着剤。  
（４）前記酸化剤の粒径が１００μｍ以下である上記（１）〜（３）のいずれか１項の解体性接着剤。
（５）更に、分解促進剤を含有する上記（１）〜（４）のいずれか１項の解体性接着剤。 
（６）分解促進剤が、クロム酸塩、ＭｎＯ２、Ｆｅ２Ｏ３、ｎＢＦ（ノルマルブチルフェロセン）、ＤｎＢＦ（ジノルマルブチルフェロセン）、ＦｅＯ（ＯＨ）、酸化第一鉄、酸化マグネシウム、酸化銅、酸化コバルト、銅クロマイトなどの金属酸化物、フェロセン、ジメチルフェロセン、フェロシリコンなどの分子内に金属を含む化合物、活性炭から選ばれたもの少なくとも１種である上記（５）の解体性接着剤。
（７）更に、発熱剤を含有する上記（１）〜（６）のいずれか１項の解体性接着剤。
（８）発熱剤が、３−アジドメチル−３−オキセタンポリマー（ＡＭＭＯ）、グリシジルアジドポリマー（ＧＡＰ）、３，３ビスアジドメチルオキセタンポリマー（ＢＡＭＯ）などのアジド基含有物、アゾジカルボンアミド、アゾジカルボンアミドの金属塩、尿素、硝酸グアニジン、ビスカルバモイルヒドラジン、ｐ，ｐ’−オキシビスベンゼンスルホニルヒドラジド、ジニトロペンタメチレンテトラミン、ｐ−トルエンスルホニルヒドラジド、ベンゼンスルホニルヒドラジド、ジニトロペンタメチレンテトラミン、トリメチレントリニトロアミン（ＲＤＸ）、テトラメチレンテトラニトロアミン（ＨＭＸ）、ウラゾール、トリアゾール類、テトラゾール類から選ばれた少なくとも１種である上記（７）の解体性接着剤。
（９）上記（１）〜（８）のいずれか１項の解体性接着剤で被接着体と被接着体を接着する接着方法。
（１０）一方の被接着体が金属であり、他方の被接着体がＦＲＰである上記（９）の解体性接着剤。
（１１）上記（９）又は（１０）記載の接着方法で接着された接着構造体を外的刺激によって結合部位を炭化させて、接着強度を消失させる解体方法。
（１２）外的刺激が、加熱である上記（１１）の解体方法。
【発明の効果】
【００１０】
本発明の解体性接着剤によれば、該接着剤を用いて接着した接着構造体を外的刺激によって容易に解体することが可能となる。
【発明を実施するための最良の形態】
【００１１】
本発明の解体性接着剤は外的刺激によって接着性が低下又は消失するため、該接着剤を用いて接着した接着構造体を容易に解体することが可能となる。【００１２】
本明細書で言う外的刺激とは、熱、火等の物理的な刺激をいい、より具体的には、熱風加熱、赤外線照射、高周波加熱、化学反応熱、摩擦熱等、ガスバーナーなどの火による加熱が挙げられる。本発明の接着剤によって接着された接着構造体に上記外的刺激が与えられると、接着剤の温度が上昇し、接着剤成分が有する接着力が低下するという現象に加え、外的刺激を受けることで、その際、酸化剤中の酸素が接着剤の熱分解・燃焼を促し、酸化剤が無添加の場合に比べ、接着剤の炭化を促進し、接着力を大きく低減、あるいは、消失させることができる。【００１３】
大型の接着された構造体を均一加熱するという点では、電気炉、ガス炉等の内部構造に加熱部を有し、外部が断熱材で構成されたものの内部空間で構造体を加熱する方法がより好ましい。また、解体時の温度としては、金属／ＦＲＰ接合体、ＦＲＰ／ＦＲＰ接合体などは、ＦＲＰの融点以下で短時間での解体を可能とすることは、極めて重要な課題である。例えば、複合材料に使用される樹脂ＰＰＳ（ポリフェニレンサルファイド、融点：２８０℃）、ＰＥＥＫ（ポリエーテルエーテルケトン、融点：３３５℃）などの接着構造体の解体においては、リユースを考慮した場合に、樹脂に対して融点以上の温度での加熱を長時間行わないことは樹脂の変質を招かないために重要であり、加熱温度は３５０℃以下が好ましく、より好ましくは、３００℃以下である。【００１４】
本発明において利用できる接着剤成分としては、何ら限定されるものではないが、本発明の主旨が、解体しにくいものを解体することにあるから、構造用の接着剤を用いること好ましい。構造用接着剤とは、「長期間破壊することなく、その最大破壊荷重に比較的近い応力を加えることのできる信頼性の保証された接着剤」（接着応用技術  日経技術図書株式会社発行  １９９１年  Ｐ９３  接着剤の分類参照）であり、化学組成による分類によれば、（同上図書  Ｐ９９）熱硬化性、アロイがよい。【００１５】
本発明の解体性接着剤に用いることができる有機系接着剤成分を例示すれば、酢酸ビニル樹脂、ポリアミド樹脂、ポリウレタン樹脂、ポリエステル樹脂、ユリア樹脂、メラミン樹脂、レゾルシノール樹脂、フェノール樹脂、エポキシ樹脂、ポリイミド樹脂、ポリベンズイミダゾール、アクリル（ＳＧＡ）、アクリル酸ジエステル、シリコーンゴム系などを主成分とする接着剤を挙げることができる。アロイとしては、エポキシフェノリック、エポキシポリサルファイド、エポキシナイロン、二トリルフェノリック、クロロプレンフェノリックビニルフェノリック等、または上記物質を変性させた樹脂、上記物質を２種類以上混合した樹脂が使用できる。特にエポキシ樹脂系接着剤は、副生成物を遊離せずに硬化し、高いせん断強さを有しており、好ましい。ビスフェノールＡ型エポキシ樹脂、ビスフェノールＦ型エポキシ樹脂が、反応性および作業性の面で特に好ましい。
構造用接着剤の場合、実施例で示したような引張強度測定を常温で実施したときに１０ＭＰａ以上の値を示すものが好ましい。【００１６】
酸化剤の一般的定義は、酸化作用を有する物質であり、１）酸素を与えるもの、２）水素を奪うもの、３）正の酸化数を増大させるもの、４）電子を奪うもの、に分類されている。本発明でいう酸化剤とは、このように定義されているもののうち、１）の「酸素を与えるもの」であり、外的刺激で、酸素を放出するものであればよい。具体的には、過塩素酸塩（例えば、過塩素酸アンモニウム、過塩素酸カリウム、過塩素酸ナトリウム、過塩素酸リチウムなど）、塩素酸塩（塩素酸カリウム、塩素酸リチウム、塩素酸ナトリウム、塩素酸マグネシウムなど）、硝酸塩（硝酸アンモニウム、硝酸カリウム、硝酸ナトリウム、硝酸ストロンチウム、塩基性硝酸銅など）、金属過酸化物（過酸化カルシウム、過酸化カリウムなど）、亜硝酸塩、臭素酸塩、クロム酸塩、過マンガン酸塩、硫酸塩などがある。２種以上を組み合わせて用いても良い。【００１７】
酸化剤は密閉条件下で発熱分解することが好ましい。接着剤と酸化剤の熱分解により接着剤は解体されるので密閉条件下で発熱分解する酸化剤を用いれば接着剤の解体を促進することができる。ここで言う密閉条件下で発熱分解する酸化剤とは密閉セルを用いて示差走査熱量分析装置で測定した際に発熱分解する酸化剤のことである。
また、酸化剤は接着剤成分に混合して用いるものであるため、固形粉末状であるものが好ましいが、常温常圧下で液体でかつ接着剤成分と相溶性の良い酸化剤であってもよい。  過塩素酸系酸化剤、特にロケット用酸化剤として用いられる過塩素酸アンモニウムは、密閉条件下で発熱分解し、入手しやすく、かつ、粉砕を必要とする場合に（接着剤に混合する際、または、接着剤の粘度を調整するような場合）安全性が高く、さらに好ましい。また、硝酸塩は、その分解ガスが主に窒素からなり、環境面で好ましい。【００１８】
本発明においては、酸化剤と共に分解促進剤を接着剤に含有させてもよい。
本明細書でいう分解促進剤とは、上記酸化剤と併用して用いた場合、酸化剤の分解反応を促進するものを意味し、酸化剤分解の触媒作用や、熱伝導性の向上により酸化剤の分解を促進する物質である。【００１９】
例えば、硝酸アンモニウムの分解は、クロム酸塩によって、また、過塩素酸アンモニウムの分解は、ＭｎＯ２、Ｆｅ２Ｏ３によって、促進されることが知られている（「ロケット工学」日刊工業新聞社、昭和３５年３月２５日発行、Ｐ２３０〜２３１参照）。
そのほか、ｎＢＦ（ノルマルブチルフェロセン）、ＤｎＢＦ（ジノルマルブチルフェロセン）、ＦｅＯ（ＯＨ）などが知られている（木村逸郎著「ロケット工学」  養賢堂  １９９３年１月２７日発行、Ｐ５２３参照）。【００２０】
分解促進剤は、酸化剤と併用し、接着剤に混合して用いるものであることから、固形粉末状であるもの、または、常温で液体であるものが、かつ、機能として、金属の熱伝導率のよさを利用して酸化剤の分解を促進するものであることから、金属を含有する化合物が好ましい。具体的には、上記参考文献に記載された化合物のほか、粉末にできる、酸化第一鉄、酸化マグネシウム、酸化銅、酸化コバルト、銅クロマイトなどの金属酸化物、フェロセン、ジメチルフェロセン、フェロシリコンなどの分子内に金属を含む化合物が使用可能である。さらには、微細な表面構造に起因した触媒作用を有する活性炭も使用可能である。これらを２種類以上組み合わせて用いても良い。【００２１】
また、本発明においては酸化剤、もくしは酸化剤と分解促進剤とともに発熱剤を接着剤に含有させても良い。本明細書でいう発熱剤とは自己が分解温度に達すると発熱しながら分解するもので、上記酸化剤、もくしは酸化剤と分解促進剤を含有した接着剤の熱分解、燃焼を促進したり、上記酸化剤、もくしは酸化剤と分解促進剤を含有した接着剤を解体する際の雰囲気温度を低下させたりすることが出来る。具体的には３−アジドメチル−３−オキセタンポリマー（ＡＭＭＯ）、グリシジルアジドポリマー（ＧＡＰ）、３，３ビスアジドメチルオキセタンポリマー（ＢＡＭＯ）などのアジド基含有物の他に、アゾジカルボンアミド、アゾジカルボンアミドの金属塩、尿素、硝酸グアニジン、ビスカルバモイルヒドラジン、ｐ，ｐ’−オキシビスベンゼンスルホニルヒドラジド、ジニトロペンタメチレンテトラミン、ｐ−トルエンスルホニルヒドラジド、ベンゼンスルホニルヒドラジド、ジニトロペンタメチレンテトラミン、トリメチレントリニトロアミン（ＲＤＸ）、テトラメチレンテトラニトロアミン（ＨＭＸ）、ウラゾール、トリアゾール類、テトラゾール類などが使用可能である。これらは、上述の通り、酸化剤もしくは、酸化剤と分解促進剤を含有した接着剤の熱分解、燃焼を促進し、解体温度を低下させるため、酸化剤の分解温度と同程度か、それ以下が好ましい。【００２２】
酸化剤、分解促進剤、発熱剤は、予め接着剤成分に含有させておいても良いし、硬化前の接着剤中での長期安定性に問題がある場合等は、接着剤使用時に混合しても良い。【００２３】
酸化剤の添加量としては、解体性、接着剤の初期強度、接着剤の粘度の観点から、接着剤成分と酸化剤の重量比は、１００／１〜２／３が好ましい。酸化剤が少なすぎると解体性が低下し、酸化剤が多すぎると接着剤の初期強度の低下や、接着剤の粘度上昇が著しくなる。より好ましい接着剤成分と酸化剤の重量比は、７５／１〜２／１であり、さらに好ましくは５０／１〜３／１である。
分解促進剤を添加する場合は、解体性、接着剤の耐熱性の観点から、酸化剤と分解促進剤の重量比は５０／１〜１／５が好ましい。添加量が少なすぎると、有効な分解促進効果が得られず、添加量が多すぎると接着剤の耐熱性低下が著しくなる。より好ましい酸化剤と分解促進剤の重量比は４５／１〜１／３であり、さらに好ましくは４０／１〜１／２である。
発熱剤を添加する場合は、解体性の観点から、酸化剤と発熱剤の重量比は、１／１〜１／１００が好ましい。より好ましい酸化剤と発熱剤の重量比は１／２〜１／８０であり、さらに好ましくは１／３〜１／５０である。
また、酸化剤と分解促進剤、発熱剤を併用する場合であっても、接着剤の初期強度、接着剤の粘度の観点から、接着剤成分（Ａ成分）と酸化剤、分解促進剤、発熱剤の総量（Ｂ成分）の重量比は、２／３以下であることが好ましい。【００２４】
粒径については、一般的に接着剤の厚みが最大でも１ｍｍ程度であることから、酸化剤、分解促進剤、発熱剤において、１ｍｍ以下が好ましい。また、粒径が細かくなると表面積が増大し、接着剤との反応性が向上することや、接着剤中での分散性が向上することから100μｍ以下がより好ましく、50μｍ以下がより好ましく、20μｍ以下がより好ましく、10μｍ以下がより好ましく、5μｍ以下が更に好ましい。なお、本明細書において粒径とは、レーザー回折式粒度分布計を用いて測定したメジアン径をいう。【００２５】
本発明の接着剤の使用箇所は、特に制限されるものではないが、リサイクル、リユース、リワーク用途に使用することが可能であり、金属−ＦＲＰや、金属−ガラスのような異材質の接着に好適に用いることが出来る。また異種の金属−金属、ＦＲＰ−ＦＲＰの接着に用いることも可能である。
【実施例】
【００２６】
本発明の効果を実証するために、以下の実験を実施した。【００２７】
＜接着剤の調製＞
構造用接着剤として、広く用いられるエポキシ樹脂系接着剤を用いた。用いたエポキシ樹脂系接着剤は、以下のように調製した。
主剤としてビスフェノールＦ型エポキシ（旭電化工業製  アデカレジンＥＰ−４９０１）、ブチルグリシジルエーテル（日本油脂製  エピオールＢ−４）、１，６−ヘキサンジオールジグリシジルエーテル（旭電化工業製  アデカグリシロールＥＤ−５２９Ｅ）を８５／５／１０の組成比とし、エポキシ樹脂主成分（Ａ）とした。  硬化剤として、変性脂肪族ポリアミン（旭電化工業製  アデカハードナーＥＨ−４６３）（Ｂ）を使用した。接着硬化する組成配合としてＡ／Ｂ＝１００／３５を混合し、接着剤組成（基本接着剤）とした。【００２８】
本発明の効果を示すために、表１に示すように、基本接着剤のみのもの（配合組成１）、基本接着剤に酸化剤としてＡＰ（過塩素酸アンモニウム）（粒径１０．０８μｍ）を配合したもの（配合組成２）及び酸化剤としてのＡＰ（過塩素酸アンモニウム）（粒径１０．０８μｍ）と分解促進剤（熱伝導性物質）として三酸化二鉄（１．４１μｍ）を配合したもの（配合組成３）、酸化剤としてのＡＰ（過塩素酸アンモニウム）（粒径１０．０８μｍ）と発熱剤としてのＧＡＰ（グリシジルアジドポリマー）を配合したもの（配合組成４）をそれぞれ調製した。また、類似技術である熱膨張性黒鉛を配合したもの（配合組成５）、熱膨張性マイクロバルーンを配合したもの（配合組成６）についてもそれぞれ調製した。【００２９】
【表１】
2007083566.tif 000002
【００３０】
＜接着強度の測定＞
接着強度の測定には、上記組成の接着剤組成物を直径約２．８５ｃｍ円柱の金属チップ（重さ１３９．５ｇ；ＳＵＳ製）円形断面部に塗布し、同じ形状の金属チップで挟み、加温装置により１００℃で２時間加温し硬化させ、接着構造体試料を得た。得られた試料の引張強度（加熱前強度）を測定温度２５℃、５ｍｍ/ｍｉｎの引張速度で測定した。測定結果を表２に示す。
＜電気炉剥離試験＞
剥離試験（比較例３を除く）時の加熱は、電気炉を用いて実施した。２８０℃雰囲気にした加熱炉中試験片を入れ、１０分ごとに剥離の確認を行い、最終的に１時間加熱したものを上記と同一の試験条件で引張強度を得た。試験には用いた試験機は次のものを用いた。
＜試験機＞
ＳＨＩＭＡＤＺＵ（島津製作所製）型式：ＡＧ−１０ＴＤ  ロードセル：１０トン（１０００００Ｎ）用【００３１】
［比較例１］
配合組成１の基本組成で接着した接着構造体試料を２８０℃で加熱し、加熱による剥離程度を確認した。結果を表２に示す。試験の結果、剥離はしていなかった。すなわち、試験に用いたチップの片方をつかみ、持ち上げたが、常温に戻しても外れることはなかった。  【００３２】
［実施例１］
配合組成２を用いて接着した接着構造体試料を２８０℃で加熱し加熱による剥離程度を確認した。結果を表２に示す。電気炉に入れて５０分後に剥離することが確認された。（この場合の評価を表２の剥離可否の欄で○と表現した。）炭化度合いは、Ｂであった。剥離には、接着剤が炭化することが必須であると考えられる。【００３３】
［実施例２］
配合組成３の接着剤を用いて接着した接着構造体試料を２８０℃で加熱し、加熱による剥離程度を確認した。結果を表２に示す。試験体は電気炉に入れて30分後に剥離することが確認された。この結果から、酸化剤に分解促進剤である三酸化二鉄を併用すると、より効果的に、接着部分に外的刺激である熱が、加熱の際に伝導しやすく、剥離に有効であることを実証できた。炭化度合いは、Ａであった。剥離には、やはり接着剤が炭化することが必須であると考えられる。【００３４】
［実施例３］
配合組成４の接着剤を用いて接着した接着構造体試料を２８０℃で加熱し、加熱による剥離程度を確認した。結果を表２に示す。試験体は電気炉に入れて３０分後に剥離することが確認された。この結果から、酸化剤に発熱剤であるＧＡＰ（グリシジルアジドポリマー）を併用すると、発熱剤の分解時の発熱により、実証できた。炭化度合いは、Ａであった。剥離には、やはり接着剤が炭化することが必須であると考えられる。【００３５】
［比較例２］
配合組成５の接着剤を用いて接着した接着構造体試料を２８０℃で加熱し、加熱による剥離程度を確認した。結果を表２に示す。試験体は６０分後に剥離することが確認されたが加熱前の強度が基本組成である配合組成１と比較して６割程度しか発現しておらず、熱膨張性黒鉛は解体温度が高く、初期強度が低いという課題が明確となった。【００３６】
[比較例３]
配合組成６の接着剤を用いて９０℃の熱水に浸漬した。結果を表２に示す。試験体は熱水に浸漬してしばらくすると剥離することが確認されたが基本組成と比較して１割にも満たない初期強度となった。加熱条件が９０℃で剥離することから耐熱性も低く、構造用接着剤に用いることが困難であることが明確となった。【００３７】
【表２】
2007083566.tif 000003
【００３８】
炭化度合い
Ａ：十分に炭化しており、光沢がない。手で触ると粉状でさらさらしている。
Ｂ：ほとんど炭化しているが、一部に光沢が残っている。写真に撮ると光る。
Ｃ：炭化は、ほとんどしておらず、透明性が残っている。黒ずんではいる。
Ｄ：炭化しておらず、光沢、透明性あり。茶色に変色。【００３９】
本発明を詳細にまた特定の実施態様を参照して説明したが、本発明の精神と範囲を逸脱することなく様々な変更や修正を加えることができることは当業者にとって明らかである。
本出願は、2006年1月19日出願の日本特許出願（特願2006−010635）に基づくものであり、その内容はここに参照として取り込まれる。
【産業上の利用可能性】
【００４０】
本発明の解体性接着剤によれば、該接着剤を用いて接着した接着構造体を外的刺激によって容易に解体することが可能となる。従って、本発明の接着剤は、リサイクル、リユース、リワーク用途に有用であり、金属−ＦＲＰや、金属−ガラスのような異材質の接着に好適に用いることが出来る。
【国際調査報告】
2007083566.tif 000004
2007083566.tif 000005
2007083566.tif 000006
2007083566.tif 000007